"式I:式中、R1はイソソルビド単位であり、R2~R9は、独立に、水素、ハロゲン、C1~C6アルキル、メトキシ、エトキシ、及びアルキルエステルからなる群から選択されるの少なくとも1つのイソソルビド-ビスフェノールと、式Iに反応する化合物とを重合条件にする工程を含み、式Iに反応する化合物は式Iのビスフェノールと反応して、重合するとイソソルビド含有ポリマーとなる構造単位を形成する、イソソルビド含有ポリマーを製造する方法。前記イソソルビド-ビスフェノールが、8から11の間のpKa値を有する、請求項1に記載の方法。前記構造単位が、式II:式中、Zは芳香族化合物及び脂肪族化合物からなる群から選択されるのジヒドロキシ化合物と重合する、請求項1又は2に記載の方法。イソソルビド単位を含む2つ以上のモノマーを重合条件にする工程を含み、それぞれのモノマーが8から11の間のpKa値を有する、イソソルビド含有ポリマーを製造する方法。前記2つ以上のモノマーが、式II:式中、Zは芳香族化合物及び脂肪族化合物からなる群から選択されるのジヒドロキシ化合物と界面重合する、請求項4に記載の方法。前記ジヒドロキシ化合物が、4,4’3,3,5-トリメチルシクロヘキシリデンジフェノール;4,4’-ビス3,5-ジメチルジフェノール、1,1-ビス4-ヒドロキシ-3-メチルフェニルシクロヘキサン、1,1-ビス4’ヒドロキシ-3’メチルフェニルシクロヘキサンDMBPC、4,4’-1-メチル-4-1-メチル-エチル-1,3-シクロヘキサンジイル]ビスフェノール1,3BHPM、4-[1-[3-4-ヒドロキシフェニル-4-メチルシクロヘキシル]-1-メチル-エチル]-フェノール2,8BHPM、3,8-ジヒドロキシ-5a,10b-ジフェニル-クマラノ-2’,3’,2,3-クマランDCBP、2-フェニル-3,3-ビス4-ヒドロキシフェニルヘプタン、2,4’-ジヒドロキシジフェニルメタン、ビス2-ヒドロキシフェニルメタン、ビス4-ヒドロキシフェニルメタン、ビス4-ヒドロキシ-5-ニトロフェニルメタン、ビス4-ヒドロキシ-2,6-ジメチル-3-メトキシフェニルメタン、1,1-ビス4-ヒドロキシフェニルエタン、1,1-ビス4-ヒドロキシ-2-クロロフェニルエタン、2,2-ビス4-ヒドロキシフェニルプロパンBPA、2,2-ビス3-フェニル-4-ヒドロキシフェニルプロパン、2,2-ビス4-ヒドロキシ-3-メチルフェニルプロパン、2,2-ビス4-ヒドロキシ-3-エチルフェニルプロパン、2,2-ビス4-ヒドロキシ-3-イソプロピルフェニルプロパン、2,2-ビス4-ヒドロキシ-3,5-ジメチルフェニルプロパン、2,2-ビス3,5,3’,5’-テトラクロロ-4,4’-ジヒドロキシフェニルプロパン、ビス4-ヒドロキシフェニルシクロヘキシメタン、2,2-ビス4-ヒドロキシフェニル-1-フェニルプロパン、2,4-ジヒドロキシフェニルスルホン、4,4’-ジヒドロキシジフェニルスルホンBPS、ビス4-ヒドロキシフェニルメタンビスフェノールF、BPF、4,4’ジヒドロキシ-1,1-ビフェニル、2,6-ジヒドロキシナフタレン、ハイドロキノン、レゾルシノール、C1~3アルキル-置換レゾルシノール、3-4-ヒドロキシフェニル-1,1,3-トリメチルインダン-5-オール、1-4-ヒドロキシフェニル-1,3,3-トリメチルインダン-5-オール、及び2,2,2’,2’-テトラヒドロ-3,3,3’,3’-テトラメチル-1,1’-スピロビ[1H-インデン]-6,6’-ジオール、1,3-プロピレングリコール、1,2-プロピレングリコール、2,2-ジエチル-1,3-プロパンジオール、2,2-ジメチル-1,3-プロパンジオール、2-エチル-2-ブチル-1,3-ポリプロパンジオール、2-エチル-2-イソブチル-1,3-プロパンジオール、1,3-テルブタンジオール、1,4-ブタンジオール、1,5-ペンタンジオール、1,6-ヘキサンジオール、2,2,4-トリメチル-1,6-ヘキサンジオール、1,3-シクロヘキサンジメタノール、1,4-シクロヘキサンジメタノール、及び2,2,4,4-テトラメチル-1,3-シクロブタンジオールからなる群から選択される芳香族ジヒドロキシ化合物である、請求項3又は5に記載の方法。前記イソソルビド単位が、2,6-ジオキサビシクロ[3.3.0]オクタン-4,8-ジオール;1,4:3,6-ジアンヒドロ-D-グルシトール;2,3,3a,5,6a-ヘキサヒドロフロ[3,2-b]フラン-3,6-ジオール、及びこれらの異性体からなる群から選択されるイソソルビドから誘導される、請求項1から6のいずれか一項に記載の方法。前記イソソルビド含有ポリマーが、ホモポリマーである、請求項1から7のいずれか一項に記載の方法。前記イソソルビド含有ポリマーが、コポリマーである、請求項1から7のいずれか一項に記載の方法。前記式Iに反応する化合物が、ホスゲン、トリホスゲン、ジアシルハライド、ジハロホルメート、ジシアネート、ジエステル、ジエポキシ、ジアリールカーボネート、二無水物、ジカルボン酸、及び二酸塩化物からなる群から選択される、請求項1から9のいずれか一項に記載の方法。前記重合条件が、界面、溶融、固相、及び溶液からなる群から選択される、請求項1から10のいずれか一項に記載の方法。請求項1から11のいずれか一項に記載の方法から形成されたポリマー。ポリカーボネート、ポリウレタン、ポリウレア、ポリアリーレート、ポリエステル、ポリエーテル、ポリエーテルアミド、ポリホルマール、及びポリフェニレンエーテルからなる群から選択される、請求項12に記載のポリマー。式中、nは1より大きいであるポリカーボネートである、請求項12に記載のポリマー。式中、zは芳香族化合物であり、nは1より大きいであるポリカーボネートである、請求項12に記載のポリマー。したがって、商業用途のために、望ましい色特性すなわち、低い黄色度及び許容可能な高分子量を有する、イソソルビドに基づくポリカーボネートを製造するための効率的な重合方法に対する明らかな必要性が存在する。本発明は、イソソルビド含有ポリマーおよびそれを製造する方法に関する。このポリマーを製造する方法は、式I:R1はイソソルビド単位であり、R2~R9は、独立に、水素、ハロゲン、C1~C6アルキル、メトキシ、エトキシ、及びアルキルエステルからなる群から選択されるの少なくとも1つのイソソルビド-ビスフェノールと、式Iに反応する化合物とを重合条件にする工程を含んでもよく、イソソルビド-ビスフェノールと式Iに反応する化合物は反応して、重合されるとイソソルビド含有ポリマーとなる構造単位を形成する。イソソルビド単位は、あらゆるイソソルビドから誘導されてもよい。例えば、イソソルビドは、1,4:3,6-ジアンヒドロ-D-ソルビトール;2,6-ジオキサビシクロ[3.3.0]オクタン-4,8-ジオール;1,4:3,6-ジアンヒドロ-D-グルシトール;2,3,3a,5,6a-ヘキサヒドロフロ[3,2-b]フラン-3,6-ジオール、及び/又はそれらの異性体であってもよい。イソソルビド-ビスフェノールは、8から11の間のpKa値を有していてもよい。イソソルビド含有ポリマーは、ホモポリマーであっても、コポリマーであってもよい。式Iに反応する化合物は、ホスゲン、トリホスゲン、ジアシルハライド、ジハロホルメート、ジシアネート、ジエステル、ジエポキシ、ジアリールカーボネート、二無水物、ジカルボン酸、及び二酸塩化物のうちの1つ以上であってもよい。構造単位は、式II:式中、Zは芳香族化合物又は脂肪族化合物であってもよいのジヒドロキシ化合物と重合されてもよい。芳香族ジヒドロキシ化合物は、4,4’3,3,5-トリメチルシクロヘキシリデンジフェノール;4,4’-ビス3,5-ジメチルジフェノール、1,1-ビス4-ヒドロキシ-3-メチルフェニルシクロヘキサン、1,1-ビス4’ヒドロキシ-3’メチルフェニルシクロヘキサンDMBPC、4,4’-1-メチル-4-1-メチル-エチル-1,3-シクロヘキサンジイル]ビスフェノール1,3BHPM、4-[1-[3-4-ヒドロキシフェニル-4-メチルシクロヘキシル]-1-メチル-エチル]-フェノール2,8BHPM、3,8-ジヒドロキシ-5a,10b-ジフェニル-クマラノ-2’,3’,2,3-クマランDCBP、2-フェニル-3,3-ビス4-ヒドロキシフェニルヘプタン、2,4’-ジヒドロキシジフェニルメタン、ビス2-ヒドロキシフェニルメタン、ビス4-ヒドロキシフェニルメタン、ビス4-ヒドロキシ-5-ニトロフェニルメタン、ビス4-ヒドロキシ-2,6-ジメチル-3-メトキシフェニルメタン、1,1-ビス4-ヒドロキシフェニルエタン、1,1-ビス4-ヒドロキシ-2-クロロフェニルエタン、2,2-ビス4-ヒドロキシフェニルプロパンBPA、2,2-ビス3-フェニル-4-ヒドロキシフェニルプロパン、2,2-ビス4-ヒドロキシ-3-メチルフェニルプロパン、2,2-ビス4-ヒドロキシ-3-エチルフェニルプロパン、2,2-ビス4-ヒドロキシ-3-イソプロピルフェニルプロパン、2,2-ビス4-ヒドロキシ-3,5-ジメチルフェニルプロパン、2,2-ビス3,5,3’,5’-テトラクロロ-4,4’-ジヒドロキシフェニルプロパン、ビス4-ヒドロキシフェニルシクロヘキシメタン、2,2-ビス4-ヒドロキシフェニル-1-フェニルプロパン、2,4-ジヒドロキシフェニルスルホン、4,4’-ジヒドロキシジフェニルスルホンBPS、ビス4-ヒドロキシフェニルメタンビスフェノールF、BPF、4,4’ジヒドロキシ-1,1-ビフェニル、2,6-ジヒドロキシナフタレン、ハイドロキノン、レゾルシノール、C1~3アルキル-置換レゾルシノール、3-4-ヒドロキシフェニル-1,1,3-トリメチルインダン-5-オール、1-4-ヒドロキシフェニル-1,3,3-トリメチルインダン-5-オール、又は2,2,2’,2’-テトラヒドロ-3,3,3’,3’-テトラメチル-1,1’-スピロビ[1H-インデン]-6,6’-ジオール、1,3-プロピレングリコール、1,2-プロピレングリコール、2,2-ジエチル-1,3-プロパンジオール、2,2-ジメチル-1,3-プロパンジオール、2-エチル-2-ブチル-1,3-ポリプロパンジオール、2-エチル-2-イソブチル-1,3-プロパンジオール、1,3-テルブタンジオールterbutanediol、1,4-ブタンジオール、1,5-ペンタンジオール、1,6-ヘキサンジオール、2,2,4-トリメチルtnmethyl-1,6-ヘキサンジオール、1,3-シクロヘキサンジメタノール、1,4-シクロヘキサンジメタノール、又は2,2,4,4-テトラメチル-1,3-シクロブタンジオールのうちの1つ以上であってもよい。重合条件は、界面、溶融、固相、又は溶液であってもよい。本発明はまた、本明細書において記載された方法から形成されたポリマーに関する。ポリマーは、例えば、ポリカーボネート、ポリウレタン、ポリウレア、ポリアリーレート、ポリエステル、ポリエーテル、ポリエーテルアミド、ポリホルマール、又はポリフェニレンエーテルであってもよい。ポリカーボネートは、式中、nは1より大きいであってもよい。ポリカーボネートは、式中、Zは芳香族化合物であり、nは1より大きいであってもよい。本明細書において記載された重合方法の使用により、イソソルビド含有ポリマーの効率的な製造が可能になる。本発明者は、イソソルビド-ビスフェノールが、イソソルビド-ビスフェノールに反応する化合物と反応してポリマー構造単位を形成することができ、これが重合して、様々な種類のポリマー、例えばホモポリマー又はコポリマーを形成することができることを発見した。特定の構造単位を1つ以上の他の構造単位又はモノマーと重合して、コポリマーを形成してもよい。本明細書において記載される重合方法により、例えば得られる材料の黄色度の増加に関連する欠点を有しない、ポリカーボネートの効率的且つ積極的な製造が可能になる。1.定義本明細書において使用される用語は、特定の実施形態を記載することのみを目的としており、限定することを意図していない。本明細書及び添付した特許請求の範囲において使用される場合、他に文脈が明らかに示さない限り、単数形a、an及びtheには複数の参照が含まれる。本明細書において使用される場合、アルキルは、直鎖、分岐、又は環式の基、例えばメチル基、エチル基、n-プロピル基、イソプロピル基、n-ブチル基、イソブチル基、tert-ブチル基、n-ペンチル基、イソペンチル基、n-ヘキシル基、イソヘキシル基、シクロペンチル基、シクロヘキシル基、及び同様のものを意味してもよい。本明細書において使用される場合、コポリマーは、1つのみの構造単位又はモノマーから得られるホモポリマーとは対照的に、2つ以上の構造単位又はモノマー種から得られるポリマーを意味してもよい。本明細書において使用される場合、C3~C6シクロアルキルは、シクロプロピル、シクロブチル、シクロペンチル、及びシクロヘキシルを意味してもよい。本明細書において使用される場合、ハロゲン又はハロゲン原子は、フッ素、塩素、臭素、又はヨウ素原子を意味してよい。本明細書において使用される場合、ヘテロアリールは、N、O又はSの中から選択される1から3個のヘテロ原子を有する、場合によってベンゾ縮合されてもよい5員又は6員の複素環を含んでもよい。ヘテロアリール基の例としては、これらに限定されないが、ピリジル、ピラジニル、ピリミジニル、ピリダジニル、インドリル、イミダゾリル、チアゾリル、イソチアゾリル、ピロリル、フェニル-ピロリル、フリル、フェニル-フリル、オキサゾリル、イソオキサゾリル、ピラゾリル、チエニル、ベンゾチエニル、イソインドリニル、ベンゾイミダゾリル、キノリニル、イソキノリニル、1,2,3-トリアゾリル、1-フェニル-1,2,3-トリアゾリル、及び同様のものを含んでもよい。本明細書において使用される場合、ポリカーボネートは、カーボネート結合によって連結された1つ以上のポリマー構造単位又はモノマーの残基を含む、オリゴマー又はポリマーを意味してもよい。本明細書において使用される場合、直鎖又は分岐C1~C3アルキル又は直鎖又は分岐C1~C3アルコキシは、メチル、エチル、n-プロピル、イソプロピル、メトキシ、エトキシ、n-プロポキシ、及びイソプロポキシを意味してもよい。他に示されない限り、前述の基のそれぞれは、置換されていなくても置換されていてもよいが、置換は化合物の合成、安定性、又は使用に大きな悪影響を与えない。本明細書において使用される場合、置換されたは、指定された原子又は基の少なくとも1つの水素が別の基で置き換えられることを意味してもよいが、指定された原子の通常の価数を超えることはない。例えば、置換基がオキソすなわち、=Oである場合、原子上の2つの水素が置き換えられる。置換基及び/又は変性の組合せも許容されるが、置換は化合物の合成又は使用に大きな悪影響を与えない。用語構造単位及びモノマーは、本明細書において使用される場合、置き換え可能である。本明細書における数値範囲の記載に対して、同程度の精度で中断されたそれぞれの数字が明らかに包含される。例えば、6から9の範囲に対して、数字7及び8が6及び9に加えて包含され、6.0~7.0の範囲に対して、数字6.0、6.1、6.2、6.3、6.4、6.5、6.6、6.7、6.8、6.9、及び7.0が明らかに包含される。2.イソソルビド含有ポリマーを製造するための成分本明細書において、イソソルビド含有ポリマーを製造する方法が提供される。この方法は、少なくとも1つのイソソルビド-ビスフェノールと、イソソルビド-ビスフェノールに反応する化合物とを重合条件にすることに重点を置いており、構造単位が形成され重合されて、イソソルビド含有ポリマーが製造される。ポリマーは、少なくとも1つのイソソルビド含有モノマーを含有する。イソソルビド含有ポリマーは、ホモポリマーであってもコポリマーであってもよい。コポリマーを形成するために、非イソソルビド含有モノマーであってもよい他のモノマーを、例えば少なくとも1つのイソソルビド-ビスフェノールと、イソソルビド-ビスフェノールに反応する化合物と重合条件下で反応させてもよい。重合条件は、界面重合又は溶融重合などの重合方法の種類によって決定される。a.イソソルビド-ビスフェノールポリマーを製造するためのイソソルビド-ビスフェノールは、式I:R1はイソソルビド単位であり、R2~R9は、独立に、水素、ハロゲン、C1~C6アルキル、メトキシ、エトキシ、及びアルキルエステルからなる群から選択されてもよいによって表されてもよい。イソソルビド単位は、式III:によって表されてもよい。イソソルビド単位は、イソソルビド、イソソルビドの混合物、イソソルビドの異性体の混合物、及び/又はイソソルビドの個々の異性体から誘導されてもよい。式IVのイソソルビドに基づくカーボネート単位のための立体化学は特に限定されない。具体的には、イソソルビドは、一般式IV:を有し、単独のジオール異性体又はジオール異性体の混合物であり得る。式IVのイソソルビドの立体化学も特に限定されない。これらのジオールは、対応するヘキシトールの脱水によって調製されてもよい。ヘキシトールは、対応する糖類アルドヘキソースから商業的に製造される。式IVの脂肪族ジオールには、式Vの1,4:3,6-ジアンヒドロ-Dグルシトール;式VIの1,4:3,6-ジアンヒドロ-Dマンニトール;及び式VIIの1,4:3,6-ジアンヒドロ-Lイジトール、並びにこれらのあらゆる組合せが含まれる。イソソルビドは、Cargill、Roquette、及びShanxiを含む様々な化学供給業者から商業的に入手可能である。式IVのジオールは、式VおよびVIの他のジオールよりも高Tgのコポリマーを製造するために使用されてもよい、剛直で化学的及び熱的に安定な脂肪族ジオールであるため、望ましい。イソソルビド-ビスフェノールは、8から11の間のpKaを有していてもよい。b.イソソルビド-ビスフェノール式Iに反応する化合物イソソルビド-ビスフェノールに反応する化合物は、式Iによって表されるイソソルビド-ビスフェノールと反応してもよい。イソソルビド-ビスフェノールに反応する化合物は、ホスゲン、トリホスゲン、ジアシルハライド、ジハロホルメート、ジシアネート、ジエステル、ジエポキシ、ジアリールカーボネート、二無水物、ジカルボン酸、及び/又は二酸塩化物のうちの1つ以上であってもよい。イソソルビド-ビスフェノールに反応する化合物とイソソルビド-ビスフェノールは、重合条件下で反応して、重合され得るポリマー構造単位を形成する。c.他のモノマー同じ、又は異なってもよい1つ以上のイソソルビド-ビスフェノール構造単位は、1つ以上の他の非イソソルビド含有モノマー化合物他のモノマー、例えば第2、第3、第4、第5、第6などのモノマー化合物と重合してもよい。他のモノマー又は化合物は、場合によって、製品ポリマーに組み込むために選択されてもよい。したがって、ポリマー又はポリカーボネートは、イソソルビド含有コポリマーであってもよい。イソソルビド-ビスフェノールモノマーと他のモノマーは、ポリマー中でランダムに組み込まれてもよい。例えば、コポリマーは、ポリマー鎖に存在する構造単位のモル比とは独立に、統計的分布に従って交互配列により配置されてもよい。ランダムコポリマーは、イソソルビド含有モノマーI-Iと他のモノマーO-Oの様々なブロック配列、並びに交互配列I-O又はO-Iの存在によって示すことができる構造を有してもよく、これらは統計的分布に従う。xが他のモノマーのモル分率であり、1-xがイソソルビド含有モノマーのモル分率である、ランダムx:1-xコポリマーにおいて、例えば13CNMRによって測定されたピーク面積値を使用してそれぞれのモノマーの分布を計算することができる。コポリマーは、規則的に交互するI及びO単位-I-O-I-O-I-O-I-O-、繰り返し配列で配置されたI及びO単位例えば式:I-O-I-O-O-I-I-I-I-O-O-Onを有する周期的なコポリマーを有してもよい。コポリマーは、モノマー残基の配列が統計的な規則に従う統計的なコポリマーであってもよい。例えば、鎖中の特定の位置における所定の種類のモノマー残基を発見する確率が、鎖中のモノマー残基のモル分率に等しい場合、そのポリマーは本当のランダムモノマーとして表される。コポリマーは、共有結合によって連結された2つ以上のホモポリマーサブ単位を含むブロックコポリマー-I-I-I-I-I-O-O-O-O-O-であってもよい。ホモポリマーサブ単位の結合は、連結ブロックとして知られる中間の繰り返していないサブ単位を必要としてもよい。2つ又は3つの異なるブロックを有するブロックコポリマーは、それぞれジブロックコポリマー及びトリブロックコポリマーと呼ばれる。他のモノマーは、ジヒドロキシ化合物であってもよい。ジヒドロキシ化合物は、式II:式中、Zは芳香族化合物又は脂肪族化合物であってもよいによって表されてもよい。ジヒドロキシ化合物は、あらゆるビスフェノール化合物であってもよい。ジヒドロキシ化合物は、4,4’3,3,5-トリメチルシクロヘキシリデンジフェノール;4,4’-ビス3,5-ジメチルジフェノール、1,1-ビス4-ヒドロキシ-3-メチルフェニルシクロヘキサン、1,1-ビス4’ヒドロキシ-3’メチルフェニルシクロヘキサンDMBPC、4,4’-1-メチル-4-1-メチル-エチル-1,3-シクロヘキサンジイル]ビスフェノール1,3BHPM、4-[1-[3-4-ヒドロキシフェニル-4-メチルシクロヘキシル]-1-メチル-エチル]-フェノール2,8BHPM、3,8-ジヒドロキシ-5a,10b-ジフェニル-クマラノ-2’,3’,2,3-クマランDCBP、2-フェニル-3,3-ビス4-ヒドロキシフェニルヘプタン、2,4’-ジヒドロキシジフェニルメタン、ビス2-ヒドロキシフェニルメタン、ビス4-ヒドロキシフェニルメタン、ビス4-ヒドロキシ-5-ニトロフェニルメタン、ビス4-ヒドロキシ-2,6-ジメチル-3-メトキシフェニルメタン、1,1-ビス4-ヒドロキシフェニルエタン、1,1-ビス4-ヒドロキシ-2-クロロフェニルエタン、2,2-ビス4-ヒドロキシフェニルプロパンBPA、2,2-ビス3-フェニル-4-ヒドロキシフェニルプロパン、2,2-ビス4-ヒドロキシ-3-メチルフェニルプロパン、2,2-ビス4-ヒドロキシ-3-エチルフェニルプロパン、2,2-ビス4-ヒドロキシ-3-イソプロピルフェニルプロパン、2,2-ビス4-ヒドロキシ-3,5-ジメチルフェニルプロパン、2,2-ビス3,5,3’,5’-テトラクロロ-4,4’-ジヒドロキシフェニルプロパン、ビス4-ヒドロキシフェニルシクロヘキシメタン、2,2-ビス4-ヒドロキシフェニル-1-フェニルプロパン、2,4-ジヒドロキシフェニルスルホン、4,4’-ジヒドロキシジフェニルスルホンBPS、ビス4-ヒドロキシフェニルメタンビスフェノールF、BPF、4,4’ジヒドロキシ-1,1-ビフェニル、2,6-ジヒドロキシナフタレン、ハイドロキノン、レゾルシノール、C1~3アルキル-置換レゾルシノール、3-4-ヒドロキシフェニル-1,1,3-トリメチルインダン-5-オール、1-4-ヒドロキシフェニル-1,3,3-トリメチルインダン-5-オール、又は2,2,2’,2’-テトラヒドロ-3,3,3’,3’-テトラメチル-1,1’-スピロビ[1H-インデン]-6,6’-ジオールであってもよい。ジヒドロキシ化合物は、1,3-プロピレングリコール、1,2-プロピレングリコール、2,2-ジエチル-1,3-プロパンジオール、2,2-ジメチル-1,3-プロパンジオール、2-エチル-2-ブチル-1,3-ポリプロパンジオール、2-エチル-2-イソブチル-1,3-プロパンジオール、1,3-テルブタンジオール、1,4-ブタンジオール、1,5-ペンタンジオール、1,6-ヘキサンジオール、2,2,4-トリメチル-1,6-ヘキサンジオール、1,3-シクロヘキサンジメタノール、1,4-シクロヘキサンジメタノール、又は2,2,4,4-テトラメチル-1,3-シクロブタンジオールであってもよい。3.イソソルビド含有ポリマーイソソルビド含有ポリマーは、ポリカーボネートであってもよい。イソソルビド-ビスフェノールを重合してホモポリマーを形成してもよく、イソソルビド-ビスフェノールを1つ以上の他のイソソルビド-ビスフェノール構造単位と重合してもよく、及び/又はそれを1つ以上の他の非イソソルビド含有モノマーと重合してコポリマーを形成してもよい。ホモポリマーは、単独の重合可能なイソソルビド含有モノマーを選択し、反応させることによって製造されてもよい。コポリマーは、2つ以上の異なる重合可能なモノマーを選択し、反応させることによって製造することができ、少なくとも1つのモノマーはイソソルビド含有モノマー、例えばイソソルビド-ビスフェノール含有構造単位である。イソソルビド含有ポリマーは、ポリウレタン、ポリウレア、ポリアリーレート、ポリエステル、ポリエーテル、ポリエーテルアミド、ポリホルマール、及びポリフェニレンエーテルであってもよい。ポリマーは、約3,000から約150,000、約10,000から約125,000、約50,000から約100,000、又は約75,000から約90,000の質量平均分子量、及び約80°Cから約300°C、約100°Cから約275°C、約125°Cから約250°C、約150°Cから約225°C、又は約175°Cから約200°Cのガラス転移温度Tgを有していてもよい。ポリマーは、高い機械的強度を有していてもよい。弾性係数は、例えば機器搭載押込試験法instrumentedindentationtechniqueによって測定して、約2.0GPaから約6GPa、又は約3.0GPaから約5GPaであってもよい。ポリマーは、約150MPaから約350MPa、約200MPaから約325MPa、約225MPaから約300MPa、又は約250MPaから約275MPaの硬度を有していてもよい。ポリマーは、約500ppm未満、約400ppm未満、約300ppm未満、約200ppm未満、又は約100ppm未満のフリース製品濃度Friesproductconcentrationを有していてもよい。フリース製品濃度は、高速液体クロマトグラフィーHPLCによって測定されてもよい。ポリマーは、従来のホモ-又はコポリマーと比較して、低い屈折率RI、高い耐傷性、及び/又は低い酸素透過性を示してもよい。ポリマーは、光学的に活性であってもよい。本明細書において記載されるポリマーは、他のポリマー、例えば熱可塑性樹脂又は熱硬化性樹脂とブレンドされてもよい。本明細書において記載されるポリマーは、これらに限定されないが、従来のBPAポリカーボネート、並びにレゾルシノール、1,1-ビス4’-ヒドロキシ-3’メチルフェニルシクロヘキサン及び4,4’[1-メチル-4-91-メチルエチル-1,3-シクロヘキサンジイル]ビスフェノールなどのモノマーを使用して製造されるポリカーボネートを含むポリカーボネートとブレンドされてもよい。本明細書において記載されるポリマーは、脂肪族ポリエステルとブレンドされてもよい。脂肪族ポリエステルは、ポリシクロヘキシリデンシクロヘキサンジカルボキシレートPCCDであってもよい。4.イソソルビド含有ポリマーを製造する方法この方法は、イソソルビド-ビスフェノールと、イソソルビド-ビスフェノールに反応する化合物とを重合条件にすることに重点を置いており、イソソルビド含有ポリマーが形成される。重合条件は、界面重合、溶融重合、固相重合、又は溶液重合などの重合方法の種類によって決定される。1界面重合条件界面重合のための反応条件は変化してもよいが、例示的な方法は、水性苛性ソーダ又は炭酸カリウム中にイソソルビド-ビスフェノールを溶解又は分散させる工程を含んでもよく、第1の混合物をもたらす。第1の混合物を好適な水溶性溶媒に加えてもよく、これにより第2の混合物をもたらす。第2の混合物を、制御されたpH条件下で、例えばトリエチルアミン又は相間移動触媒などの触媒と接触させてもよい。第2の混合物を、場合によって、1つ以上の他のイソソルビドビスフェノールモノマー及び/又は1つ以上の他のモノマーと接触させてもよい。pHは、8から11.5の間、9から11の間、又は9.5から10.5の間であってもよい。第2の混合物をキャッピング剤と接触させてもよく、これにより得られるポリマーの分子量の成長速度を制限することができる。a水溶性溶媒水溶性溶媒は、あらゆる水溶性溶媒であってもよい。水溶性溶媒は、塩化メチレン、1,2-ジクロロエタン、クロロベンゼン、及び/又はトルエンであってもよい。bキャッピング剤キャッピング剤は、モノフェノール化合物、モノ-カルボン酸塩化物、及び/又はモノクロロホルメートのうちの少なくとも1つであってもよい。キャッピング剤は、得られるポリマーに組み込まれてもよい。キャッピング剤が得られるポリマーに組み込まれる場合、キャッピング剤は末端基として表され得る。モノフェノールキャッピング剤には、単環式フェノール、例えばフェノール、C1~C22アルキル置換フェノール、p-クミル-フェノール、p-第三級ブチルフェノール、ヒドロキシジフェニル;ジフェノールのモノエーテル、例えばp-メトキシフェノールが含まれる。アルキル置換フェノールには、8から9個の炭素原子を有する分岐鎖アルキル置換基を有するものが含まれる。モノフェノールUV吸収剤をキャッピング剤として使用してもよい。このような化合物には、4-置換-2-ヒドロキシベンゾフェノン及びその誘導体、サリチル酸アリール、レゾルシノールモノベンゾエートなどのジフェノールのモノエステル、2-2-ヒドロキシアリールベンゾトリアゾール及びその誘導体、2-2-ヒドロキシアリール-1,3,5-トリアジン及びその誘導体、並びに同様のものが含まれる。具体的には、モノフェノール連鎖停止剤には、フェノール、p-クミルフェノール、及び/又はレゾルシノールモノベンゾエートが含まれる。モノカルボン酸塩化物は、単環式のモノカルボン酸塩化物、例えば塩化ベンゾイル、C1~C22アルキル置換塩化ベンゾイル、4-メチル塩化ベンゾイル、ハロゲン置換塩化ベンゾイル、ブロモ塩化ベンゾイル、塩化シンナモイル、4-ナジミド塩化ベンゾイル、及びこれらの組合せであってもよい。モノカルボン酸塩化物の他の例には、多環式のモノカルボン酸塩化物、例えば塩化トリメリト酸無水物、及び塩化ナフトイル;並びに単環式と多環式のモノカルボン酸塩化物の組合せが含まれる。最大22個の炭素原子を有する脂肪族モノカルボン酸の塩化物を使用してもよい。脂肪族モノカルボン酸の官能基化された塩化物、例えば塩化アクリロイル及び塩化メタクリロイルを使用してもよい。また、モノ-クロロホルメートも有用である。モノ-クロロホルメートの例には、単環式のモノ-クロロホルメート、例えばフェニルクロロホルメート、アルキル-置換フェニルクロロホルメート、p-クミルフェニルクロロホルメート、トルエンクロロホルメート、及びこれらの組合せが含まれる。c触媒触媒は、相間移動触媒であってもよい。相間移動触媒は、式:R34QX式中、それぞれR3は同じ又は異なっており、C1~10アルキル基であり;Qは窒素又はリン原子であり;且つ、Xはハロゲン原子、又はC1~8アルコキシ基、又はC6~18アリールオキシ基であるを有してもよい。例示的な相間移動触媒には、[CH3CH23]4NX、[CH3CH23]4PX、[CH3CH25]4NX、[CH3CH26]4NX、[CH3CH24]4NX、CH3[CH3CH23]3NX、及びCH3[CH3CH22]3NX式中、XはCl-、Br-、C1~8アルコキシ基又はC6~18アリールオキシ基であるが含まれる。相間移動触媒は、CH3[CH3CH23]3NClメチルトリ-n-ブチルアンモニウムクロリドであってもよい。相間移動触媒は、有効量で反応に加えられてもよい。相間移動触媒の有効量は、第1又は第2の混合物中のビスフェノールの質量に基づいて、0.1質量から10質量であってもよい。相間移動触媒の有効量は、第1又は第2の混合物中のジヒドロキシ化合物の質量に基づいて、0.5質量から2質量の間であってもよい。2溶融重合条件溶融重合のための反応条件は変化してもよいが、例示的な方法は、溶融された状態において、イソソルビド-ビスフェノールモノマーと、場合によって1つ以上の他のモノマーとを、ミキサー、押出機、又は同様のものの中でエステル交換触媒の存在下で共反応させて、分散物を形成する工程を含んでもよい。分散物は均一であってもよい。あらゆる揮発性の単価フェノールを、蒸留によって溶融された反応物から除去してもよい。得られたポリマーは、溶融残留物として単離される。aエステル交換触媒エステル交換触媒は、テトラブチルアンモニウムヒドロキシド、メチルトリブチルアンモニウムヒドロキシド、テトラブチルアンモニウムアセテート、テトラブチルホスホニウムヒドロキシド、テトラブチルホスホニウムアセテート、及び/又はテトラブチルホスホニウムフェノレートのうちの1つ以上であってもよい。溶融エステル交換触媒は、チタンイソプロポキシド、アルカリ金属の水酸化物、アルカリ土類金属の水酸化物、アルカリ金属塩、アルカリ土類金属塩、水素化ホウ素の第四級アンモニウム塩、水素化アルミニウムの第四級アンモニウム塩、アルカリ金属の水素化物、アルカリ土類金属の水素化物、アルカリ金属のアリールオキシド、アルカリ土類金属のアリールオキシド、アルカリ金属の有機塩、アルカリ土類金属の有機塩、ホウ素化合物、ケイ素化合物、ゲルマニウム化合物、スズ化合物、有機スズ化合物、鉛化合物、オニウム化合物、アンチモン化合物、マンガン化合物、チタン化合物、及びジルコニウム化合物のうちの1つ以上であってもよい。アルカリ金属又はアルカリ土類金属の水酸化物は、水酸化リチウム、水酸化ナトリウム、水酸化カリウム、又は水酸化カルシウムであってもよい。水素化ホウ素及び水素化アルミニウムの第四級アンモニウム塩は、リチウム水素化アルミニウム、ナトリウム水素化ホウ素、及びテトラメチルアンモニウム水素化ホウ素であってもよい。アルカリ金属及びアルカリ土類金属の水素化物は、水素化リチウム、水素化ナトリウム、又は水素化カルシウムであってもよい。アルカリ金属及びアルカリ土類金属のアルコキシドは、リチウムメトキシド、ナトリウムエトキシド、又はカルシウムメトキシドであってもよい。アルカリ金属及びアルカリ土類金属のアリールオキシドは、リチウムフェノキシド、ナトリウムフェノキシド、マグネシウムフェノキシド、LiO-Ar-OLi式中、Arはアリーレン基を表す、及びNaO-Ar-ONa式中、Arはアリーレン基を表すであってもよい。アルカリ金属及びアルカリ土類金属の有機塩は、酢酸リチウム、酢酸カルシウム、又は安息香酸ナトリウムであってもよい。亜鉛化合物は、酸化亜鉛、酢酸亜鉛、又は亜鉛フェノキシドであってもよい。ホウ素化合物は、酸化ホウ素、ホウ酸、ホウ酸ナトリウム、ホウ酸トリメチル、ホウ酸トリブチル、ホウ酸トリフェニル、ホウ酸アンモニウム、又はホウ酸ホスホニウムであってもよい。ケイ素化合物は、酸化ケイ素、ケイ酸ナトリウム、テトラアルキルシリコン、テトラアリールシリコン、又はジフェニル-エチル-エトキシシリコンであってもよい。ゲルマニウム化合物は、酸化ゲルマニウム、四塩化ゲルマニウム、ゲルマニウムエトキシド、又はゲルマニウムフェノキシドであってもよい。スズ化合物は、酸化スズ、ジアルキルスズ酸化物、ジアルキルスズカルボキシレート、又は酢酸スズであってもよい。スズに結合したアルコキシ基又はアリールオキシ基を有するスズ化合物には、エチルスズトリブトキシド、及び有機スズ化合物が含まれてもよい。鉛化合物には、酸化鉛、酢酸鉛、炭酸鉛、及び塩基性炭酸鉛が含まれる。鉛又は有機鉛のアルコキシド及びアリールオキシドも、金属エステル交換触媒として使用されてもよい。オニウム化合物には、第四級アンモニウム塩、第四級ホスホニウム塩、又は第四級アルソニウム塩が含まれてもよい。アンチモン化合物には、酸化アンチモン、及び酢酸アンチモンが含まれてもよい。マンガン化合物には、酢酸マンガン、炭酸マンガン、及びホウ酸マンガンが含まれてもよい。チタン化合物には、酸化チタン、及びチタンアルコキシド、及びチタンアリールオキシドが含まれる。ジルコニウム化合物には、酢酸ジルコニウム、酸化ジルコニウム、ジルコニウムアルコキシド、ジルコニウムアリールオキシド、及びジルコニウムアセチルアセトンが含まれる。前述のものに加えて、本明細書において使用されるエステル交換触媒には、テトラブチルアンモニウムヒドロキシド、メチルトリブチルアンモニウムヒドロキシド、テトラブチルアンモニウムアセテート、テトラブチルホスホニウムヒドロキシド、テトラブチルホスホニウムアセテート、又はテトラブチルホスホニウムフェノレートが含まれてもよい。本明細書において使用されるエステル交換触媒は、前述の化合物のうちの1つ以上であってもよい。3固相重合固相重合は、酸素又は水の不存在下で、例えば真空又は不活性ガスでのパージにより、特定の反応によって生成され得る副生成物を除くことによって、熱によりポリマー鎖の長さが増加し得る方法である。反応は、温度、圧力、及びペレットの内部から表面への副生成物の拡散によって駆動されてもよい。固相重合は、射出ブロー成形または押出しの前に様々なポリマーの機械的及びレオロジー的特性を増強する目的の溶融重合の後に使用されてもよい。固相重合は、様々なポリマー、例えばボトルグレードのPET、フィルム、及び工業繊維の製造のための工業的な製造装置において広く応用されている。固相重合は、一般的に、モノマーの好適な分子量への重合を促進するために十分な、無秩序な条件下で行われる。このような無秩序な条件は、モノマー及び/又は成長しているポリマーを、系中に不活性ガスを乱雑に送り込んで、ポリマー粒子、例えばペレット、チップ、フレーク、粉末、及び同様のものの流動を促進することによって作り出されてもよい。固相重合は、大気圧及び/又は減圧下、例えば1気圧から1mbarで行うことができる。固相重合は、一般的に米国特許第7812077号に記載されており、その内容を参照により本明細書に援用する。4溶液重合溶液重合は、一般的に、触媒を含む非反応性溶媒中にモノマーを溶解させる工程を含む。反応によって放出された熱は、溶媒に吸収されて、反応速度を低下させてもよい。一般的に溶液重合に関する利点は、反応の粘度を低下させることであり、それゆえ高いモノマー濃度においても自動的に加速しない。溶液重合は、当分野においてよく知られている。溶液重合の例は、米国特許第7671169号の実施例3に記載されており、その内容を参照により本明細書に援用する。5溶媒前述の反応及び混合物のいずれにおいて、溶媒が使用されてもよい。溶媒はあらゆる溶媒であってもよい。溶媒は有機溶媒であってもよい。溶媒は芳香族であってもよい。溶媒は、キシレン、ベンゼン、シクロヘキサン、トルエン、1,2-ジクロロエタン、酢酸エチル、2つ以上の溶媒の混合物、例えば酢酸エチル:ヘキサンであってもよい。混合物は、50:501wt/1vol.の混合物であってもよい。有機溶媒は、少なくとも1つの炭素原子と1つの水素原子を有していてもよく、低分子量を有していてもよく、室温で液体で存在してもよい。溶媒は、脂肪族鎖の化合物、例えばn-ヘキサンであってもよい。溶媒は、6炭素環を有する芳香族化合物、例えばベンゼン又はキシレンであってもよい。脂肪族又は芳香族溶媒は、置換されたハロゲン元素を含有してもよく、ペルクロロエチレンPCE又はPER、トリクロロエチレンTCE、及び四塩化炭素などのハロゲン化炭化水素として表されてもよい。アルコール、ケトン、グリコール、エステル、エーテル、アルデヒド、及びピリジンは、水素基が置換されてもよい。6ミキサー及び押出機ミキサー及び/又は押出機は、あらゆるミキサー又は押出機であってもよい。様々なミキサー及び押出機が商業的に入手可能であり、上述の方法に関連して使用することができる。押出機及びミキサーの例は、米国特許第4419014号、及び米国特許第7097345号に見つけることができ、これらを参照によりその全体を本明細書に援用する。ミキサー及び/又は押出機は、1つ以上の原料を混合又は押し出すために一般的に使用されるあらゆるミキサー又は押出機であってもよい。ミキサーは連続ミキサー又はバッチミキサーであってもよい。連続ミキサーは混練ミキサー又はパグミキサーであってもよい。押出機は、ドーム型、ラジアル型、又はバスケット型押出機であってもよい。ミキサー又は押出機は、原料の温度を調節してもよい。b.アルカリ金属アルカリ金属、例えばリチウム、ナトリウム、及びカリウムは、様々なモノマー化合物、特にジヒドロキシ化合物における不純物として知られている。これらは個別に、又は塩として若しくは他の化学物質とともにいくつかの他の構造として組み合わされて存在し得る。アルカリ金属は、重合反応の触媒として作用し得る。反応混合物が反応する傾向を低下させるために、試験及び処理するモノマーを調節する工程を行ってもよく、モノマー化合物を単純に処理して600ppb未満の量までアルカリ金属を減少させてもよく、又はモノマーに酸安定化剤を加えてもよく、あるいはこれらの処理を組み合わせて使用してもよい。アルカリ金属が600ppb未満、400ppb未満、200ppb未満で存在する場合、又は酸安定化剤が存在する場合、その触媒作用は最小化され得ると考えられる。モノマー成分がアルカリ金属の存在に対して試験される場合、試験の方法は特に限定されないが、アルカリ金属の濃度を測定するための知られている方法によって達成され得る。試験する工程は、例えば構造単位の生産設備、認証機関、研究室、又は倉庫で行われてもよい。ビスフェノール構造単位は、アルカリ金属等級値を与えられていてもよい。酸安定化剤を加えることも、アルカリ金属の触媒効果を妨げることを助け、これによりポリマー、例えばポリカーボネートオリゴマー及びポリマーを形成するためのエステル交換反応を遅延させると考えられる。酸安定化剤は、単独で、又は構造単位を他の反応剤と組み合わせて、構造単位に加えられてもよい。酸安定化剤を加える場合、加える方法は、添加剤を加えるための知られている方法によって達成されてもよい。好適な酸安定化剤には、酸、酸性塩、酸のエステル、又はこれらの組合せが含まれる。酸又はその塩又はエステルを加えることは、通常アルカリ金属などの触媒活性種を不活性化する。酸、酸性塩、及び酸のエステルの特に有用な種類は、リン含有酸、例えばリン酸、亜リン酸、次亜リン酸、次リン酸、ホスフィン酸、ホスホン酸、メタリン酸、ヘキサメタリン酸、チオリン酸、フルオロリン酸、ジフルオロリン酸、フルオロ亜リン酸、ジフルオロ亜リン酸、フルオロ次亜リン酸、フルオロ次リン酸、又はこれらの組み合わせから得られるものである。本発明は、以下の実施例によって例示として利用され得るが、これに限定されない。実施例1ホモポリマーの合成及び特性評価以下のものを、オーバーヘッドコンデンサー、ホスゲン注入口、及び反応中のpHをモニターするためのpHプローブを備えた2リットルのガラス反応器に加えた:aイソソルビド-ビスフェノール10.73g、19.73mol;bp-クミルフェノール0.31g、0.0014mol;bトリエチルアミン0.10mL、0.0007mol;c塩化メチレン500mL;及びd脱イオン水300mL。反応を、10分間攪拌して行い、30質量NaOH溶液を加えることによってpHをpH=8に保った。混合物をホスゲン10.14g、2g/分、0.10molで充満させた。ホスゲンを加える間、塩基脱イオン水中の30質量NaOHを同時に反応器に加えて、反応のpHを9~10に保った。ホスゲンを完全に加えた後、反応物を窒素ガスでパージし、有機層を抽出した。有機抽出物を希塩酸HClで一回洗浄し、続けて脱イオン水で三回洗浄した。有機層を熱水中の塩化メチレンから沈殿させた。ポリマーを、分析前に110°Cのオーブンで乾燥した。ゲル浸透クロマトグラフィーGPCにより、得られたホモポリマーPC-158,637g/mol、PDI=2.30、ポリカーボネート標準の分子量を測定した。得られたポリマーの構造を、13CNMR分光分析法で確認した図3参照。示差走査熱量測定DSC実験により、167°Cのガラス温度が明らかになった。動的機械分析実験により、1969MPaの弾性係数G’が明らかになった。表1参照。実施例2コポリマーの合成及び特性評価イソソルビド-ビスフェノールモノマーと1,1-ビス4’ヒドロキシ-3’メチルフェニルシクロヘキサンDMBPCとのコポリマーを、界面重合を介して得た。以下のものを、オーバーヘッドコンデンサー、ホスゲン注入口、及び反応中のpHをモニターするためのpHプローブを備えた2リットルのガラス反応器に加えた:aDMBPC10.73g、0.0362mol;bイソソルビド-ビスフェノール14g、0.0362mol;cp-クミルフェノール0.41g、0.0022mol;dトリエチルアミン0.10mL、0.0007mol;e塩化メチレン23L;及びf脱イオン水10.8L。反応を、10分間攪拌して行い、30質量NaOH溶液を加えることによってpHをpH=8に保った。混合物をホスゲン10.21g、2g/分、0.10molで充満させた。ホスゲンを加える間、塩基脱イオン水中の30質量NaOHを同時に反応器に加えて、反応のpHを9~10に保った。ホスゲンを完全に加えた後、反応物を窒素ガスでパージし、有機層を抽出した。有機抽出物を希塩酸HClで一回洗浄し、続けて脱イオン水で三回洗浄した。有機層を熱水中の塩化メチレンから沈殿させた。ポリマーを、分析前に110°Cのオーブンで乾燥した。ゲル浸透クロマトグラフィーGPCにより、得られたホモポリマーPC-237,976g/mol、PDI=1.69、ポリカーボネート標準の分子量を測定した。得られたポリマーの構造を、13CNMR分光分析法で確認した図3参照。示差走査熱量測定実験により、154°Cのガラス温度が明らかになった。動的機械分析実験により、1654MPaの弾性係数G’が明らかになった。表1参照。イソソルビド含有ポリマーを製造する方法の一実施形態は、式I:式中、R1はイソソルビド単位であり、R2~R9は、独立して、水素、ハロゲン、C1~C6アルキル、メトキシ、エトキシ、及びアルキルエステルからなる群から選択されるの少なくとも1つのイソソルビド-ビスフェノールと、式Iに反応する化合物とを重合条件にする工程を含み、式Iに反応する化合物は、式Iのビスフェノールと反応して、重合されるとイソソルビド含有ポリマーとなる構造単位を形成する。イソソルビド含有ポリマーを製造するための方法の別の実施形態は、イソソルビド単位を含む2つ以上のモノマーを重合条件にする工程を含み、それぞれのモノマーは8から11の間のpKa値を有する。様々な実施形態において、iイソソルビド-ビスフェノールは8から11の間のpKa値を有し;及び/又はii構造単位は、式II:式中、Zは芳香族化合物及び脂肪族化合物からなる群から選択されるのジヒドロキシ化合物と重合され;及び/又はiii2つ以上のモノマーは、式II:式中、Zは芳香族化合物及び脂肪族化合物からなる群から選択されるのジヒドロキシ化合物と界面重合され;及び/又はivジヒドロキシ化合物は、4,4’3,3,5-トリメチルシクロヘキシリデンジフェノール;4,4’-ビス3,5-ジメチルジフェノール、1,1-ビス4-ヒドロキシ-3-メチルフェニルシクロヘキサン、1,1-ビス4’ヒドロキシ-3’メチルフェニルシクロヘキサンDMBPC、4,4’-1-メチル-4-1-メチル-エチル-1,3-シクロヘキサンジイル]ビスフェノール1,3BHPM、4-[1-[3-4-ヒドロキシフェニル-4-メチルシクロヘキシル]-1-メチル-エチル]-フェノール2,8BHPM、3,8-ジヒドロキシ-5a,10b-ジフェニル-クマラノ-2’,3’,2,3-クマランDCBP、2-フェニル-3,3-ビス4-ヒドロキシフェニルヘプタン、2,4’-ジヒドロキシジフェニルメタン、ビス2-ヒドロキシフェニルメタン、ビス4-ヒドロキシフェニルメタン、ビス4-ヒドロキシ-5-ニトロフェニルメタン、ビス4-ヒドロキシ-2,6-ジメチル-3-メトキシフェニルメタン、1,1-ビス4-ヒドロキシフェニルエタン、1,1-ビス4-ヒドロキシ-2-クロロフェニルエタン、2,2-ビス4-ヒドロキシフェニルプロパンBPA、2,2-ビス3-フェニル-4-ヒドロキシフェニルプロパン、2,2-ビス4-ヒドロキシ-3-メチルフェニルプロパン、2,2-ビス4-ヒドロキシ-3-エチルフェニルプロパン、2,2-ビス4-ヒドロキシ-3-イソプロピルフェニルプロパン、2,2-ビス4-ヒドロキシ-3,5-ジメチルフェニルプロパン、2,2-ビス3,5,3’,5’-テトラクロロ-4,4’-ジヒドロキシフェニルプロパン、ビス4-ヒドロキシフェニルシクロヘキシメタン、2,2-ビス4-ヒドロキシフェニル-1-フェニルプロパン、2,4-ジヒドロキシフェニルスルホン、4,4’-ジヒドロキシジフェニルスルホンBPS、ビス4-ヒドロキシフェニルメタンビスフェノールF、BPF、4,4’ジヒドロキシ-1,1-ビフェニル、2,6-ジヒドロキシナフタレン、ハイドロキノン、レゾルシノール、C1~3アルキル-置換レゾルシノール、3-4-ヒドロキシフェニル-1,1,3-トリメチルインダン-5-オール、1-4-ヒドロキシフェニル-1,3,3-トリメチルインダン-5-オール、及び2,2,2’,2’-テトラヒドロ-3,3,3’,3’-テトラメチル-1,1’-スピロビ[1H-インデン]-6,6’-ジオール、1,3-プロピレングリコール、1,2-プロピレングリコール、2,2-ジエチル-1,3-プロパンジオール、2,2-ジメチル-1,3-プロパンジオール、2-エチル-2-ブチル-1,3-ポリプロパンジオール、2-エチル-2-イソブチル-1,3-プロパンジオール、1,3-テルブタンジオール、1,4-ブタンジオール、1,5-ペンタンジオール、1,6-ヘキサンジオール、2,2,4-トリメチル-1,6-ヘキサンジオール、1,3-シクロヘキサンジメタノール、1,4-シクロヘキサンジメタノール、及び2,2,4,4-テトラメチル-1,3-シクロブタンジオールからなる群から選択される芳香族ジヒドロキシ化合物であり;vイソソルビド単位は、2,6-ジオキサビシクロ[3.3.0]オクタン-4,8-ジオール;1,4:3,6-ジアンヒドロ-D-グルシトール;2,3,3a,5,6a-ヘキサヒドロフロ[3,2-b]フラン-3,6-ジオール、及びこれらの異性体からなる群から選択されるイソソルビドから誘導され;及び/又はviイソソルビド含有ポリマーはホモポリマーであってもコポリマーであってもよく;及び/又はvii式Iに反応する化合物は、ホスゲン、トリホスゲン、ジアシルハライド、ジハロホルメート、ジシアネート、ジエステル、ジエポキシ、ジアリールカーボネート、二無水物、ジカルボン酸、及び二酸塩化物からなる群から選択され;及び/又はviii重合条件は、界面、溶融、固相、及び溶液からなる群から選択される。一実施形態において、ポリマーは、上述の方法のいずれかから形成される。ポリマーの様々な実施形態において、iポリマーは、ポリカーボネート、ポリウレタン、ポリウレア、ポリアリーレート、ポリエステル、ポリエーテル、ポリエーテルアミド、ポリホルマール、及びポリフェニレンエーテルからなる群から選択され;及び/又はiiポリマーはポリカーボネートであり、ポリカーボネートは、式中、nは1より大きいであり、及び/又はiiiポリマーはポリカーボネートであり、ポリカーボネートは、式中、zは芳香族化合物であり、nは1より大きいである。本発明を、現在最も実用的且つ好ましい実施形態と考えられるものに関して記載したが、本発明は、開示された実施形態に限定されず、特許請求の範囲の精神及び範囲に含まれる様々な修正及び等価な変更に及ぶことが意図されるものと理解されるべきである。本発明における修正及び変更は、特許請求の範囲において規定される発明の新規な側面から離れることなく行われる。添付した特許請求の範囲は、本明細書における発明の精神及び範囲と一致する方法で広く解釈されるべきである。"